(57)【要約】【課題】より効率的にタイヤを製造することができるタイヤの製造方法及びそのタイヤの製造方法によって製造されたタイヤを実現する。【解決手段】キシレンにＲＢＣとアクリル系シリコーン樹脂とを分散させて調製した離型剤溶液２０を未加硫ゴムシート１０の一方の面に塗布して乾燥し、ＲＢＣを含有するアクリル系シリコーン樹脂の被膜３０が形成された未加硫ゴムシート１０の一方の面が内面となるように成形された生タイヤ６０を金型Ｍ内に入れ、その生タイヤ６０の内面側でブラダーを膨らませて加硫を行う、タイヤの製造方法を採ることした。【選択図】図２
2008062543.tif 000002
【特許請求の範囲】
【請求項１】
未加硫ゴムシートの一方の面に、粒状フィラーを含むシリコーン樹脂の被膜を形成し、この被膜が形成された面が内面となるように成形された生タイヤを金型内に入れ、前記生タイヤの内面側でブラダーを膨らませて加硫を行うことを特徴とするタイヤの製造方法。
【請求項２】
前記被膜は、粒状フィラーとシリコーン樹脂とが揮発性有機溶剤に分散された溶液を、前記未加硫ゴムシートの一方の面に塗布して形成することを特徴とする請求項１に記載のタイヤの製造方法。
【請求項３】
前記粒状フィラーは、ＲＢＣ（Rice Bran Ceramics）であることを特徴とする請求項１又は２に記載のタイヤの製造方法。
【請求項４】
前記シリコーン樹脂は、アクリル系シリコーン樹脂であることを特徴とする請求項１〜３の何れか一項に記載のタイヤの製造方法。
【請求項５】
請求項１〜４の何れか一項に記載のタイヤの製造方法によって、製造されたことを特徴とするタイヤ。
【発明の詳細な説明】
【技術分野】
【０００１】
本発明は、タイヤの製造方法及びタイヤに係り、特にブラダーを用いるタイヤ製造におけるタイヤの製造効率を改善するタイヤの製造方法及びそのタイヤの製造方法によって製造されたタイヤに関する。
【背景技術】
【０００２】
従来、タイヤの製造工程において、生タイヤ（グリーンタイヤ）の内面に離型剤を塗布することによって、タイヤとブラダーとの離型性を向上させる技術が知られている（例えば、特許文献１、特許文献２参照。）。
生タイヤの内面に塗布する離型剤としては、例えば、タルクやマイカなどの微粉末をシリコーン水溶液に分散させてなる、水性シロキサン乳濁液などがある。
【０００３】
その離型剤溶液をスプレーガンで噴霧するなどして生タイヤの内面に塗布し乾燥させた後、加硫工程にて、金型に入れられた生タイヤの内面側で高温・高圧の蒸気によって膨らまされるブラダーが、その生タイヤを外側の金型に押し付けるように加熱・加圧してタイヤを成型する。
そして、成型されたタイヤからブラダーを取り外して、タイヤが完成する。
【特許文献１】特開昭５３−４２２４３号公報
【特許文献２】特開昭５３−９１９８８号公報
【発明の開示】
【発明が解決しようとする課題】
【０００４】
しかしながら、上記従来技術の場合、生タイヤの内面に離型剤溶液を塗布する作業は煩雑であり、また、塗布した水性の離型剤溶液が乾燥するまでには時間がかかるため、この離型剤塗布処理は効率の悪いものであった。
【０００５】
本発明の目的は、より効率的にタイヤを製造することができるタイヤの製造方法及びそのタイヤの製造方法によって製造されたタイヤを提供することである。
【課題を解決するための手段】
【０００６】
以上の課題を解決するため、請求項１に記載の発明は、タイヤの製造方法であって、未加硫ゴムシートの一方の面に、粒状フィラーを含むシリコーン樹脂の被膜を形成し、この被膜が形成された面が内面となるように成形された生タイヤを金型内に入れ、生タイヤの内面側でブラダーを膨らませて加硫を行うことを特徴とする。
【０００７】
請求項１に記載の発明によれば、金型内に入れられた生タイヤの内面側でブラダーを膨らませるタイヤの製造方法において、未加硫ゴムシートの一方の面であって、粒状フィラーを含むシリコーン樹脂の被膜が形成された面（未加硫ゴムシートの一方の面）が内面となるように成形された生タイヤを金型内に入れて、その生タイヤの内面側でブラダーを膨らませて加硫を行うタイヤの製造方法を採ることができるので、従来技術における生タイヤの内面に水性シロキサン乳濁液などを塗布して離型剤の層を形成することに比して、より効率的に生タイヤの内面にタイヤとブラダーとを離型させるための被膜を形成することができ、より効率的にタイヤを製造することができる。
【０００８】
請求項２に記載の発明は、請求項１に記載のタイヤの製造方法において、被膜は、粒状フィラーとシリコーン樹脂とが揮発性有機溶剤に分散された溶液を、未加硫ゴムシートの一方の面に塗布して形成することを特徴とする。
【０００９】
請求項２に記載の発明によれば、請求項１に記載の発明と同様の作用を奏するとともに、このタイヤの製造方法において形成される被膜は、粒状フィラーとシリコーン樹脂とが揮発性有機溶剤に分散された溶液を、未加硫ゴムシートの一方の面に塗布して形成されるので、粒状フィラーを含有したシリコーン樹脂からなる被膜を未加硫ゴムシートの一方の面に容易に形成することができる。
【００１０】
請求項３に記載の発明は、請求項１又は２に記載のタイヤの製造方法において、粒状フィラーは、ＲＢＣ（Rice Bran Ceramics）であることを特徴とする。
【００１１】
請求項３に記載の発明によれば、請求項１又は２に記載の発明と同様の作用を奏するとともに、未加硫ゴムシートの一方の面に形成される被膜に含まれる粒状フィラーは硬質多孔性炭素材料であるＲＢＣであるので、そのＲＢＣの固形潤滑剤（摺動剤）としての機能によって、この被膜に好適な離型作用が付与される。
【００１２】
請求項４に記載の発明は、請求項１〜３の何れか一項に記載のタイヤの製造方法において、シリコーン樹脂は、アクリル系シリコーン樹脂であることを特徴とする。
【００１３】
請求項４に記載の発明によれば、請求項１〜３の何れか一項に記載の発明と同様の作用を奏するとともに、未加硫ゴムシートの一方の面に形成される被膜となるシリコーン樹脂は、アクリル系シリコーン樹脂であるので、この被膜形成性がよいアクリル系シリコーン樹脂が揮発性有機溶剤に分散された溶液を未加硫ゴムシートの一方の面に塗布し乾燥させることで、容易に乾燥被膜を形成することができる。
【００１４】
請求項５に記載の発明は、タイヤであって、請求項１〜４の何れか一項に記載のタイヤの製造方法によって製造されたことを特徴とする。
【００１５】
請求項５に記載の発明によれば、タイヤは、生タイヤとブラダーの間に離型性がよいシリコーン樹脂被膜が介された状態で製造されるため、タイヤからブラダーが好適に剥がれ易く、そのブラダーをタイヤから取り外し易いので、効率的に製造される。
また、タイヤからブラダーが好適に剥がれるので、製造されたタイヤとブラダーとを分離する際に、タイヤが損傷してしまうことが低減される。また、その製造工程においてタイヤの表面に異物が付着してしまうことを低減することができる。
また、タイヤ表面には、そのシリコーン樹脂被膜が残存するので、製造後のタイヤ表面の損傷や異物付着を防止することができる。
【発明の効果】
【００１６】
請求項１に記載の発明によれば、粒状フィラーを含むシリコーン樹脂の被膜が形成された未加硫ゴムシートの一方の面が内面となるように成形された生タイヤを金型内に入れ、その生タイヤの内面側でブラダーを膨らませて加硫を行うタイヤの製造方法を採ることができるので、従来技術における生タイヤの内面に水性シロキサン乳濁液などを塗布して離型剤の層を形成することに比して、より効率的に生タイヤの内面にタイヤとブラダーとを離型させるための被膜を形成することができ、より効率的にタイヤを製造することができる。
つまり、未加硫ゴムシートの一方の面に離型剤溶液を塗布するなどして粒状フィラーを含むシリコーン樹脂の被膜を形成した後に、その被膜が形成された未加硫ゴムシートの一方の面が生タイヤの内面となるように、未加硫ゴムシートやゴム材を組み上げて生タイヤを成形する工程の方が、先に略タイヤ形状に成形された生タイヤの内面側に水性シロキサン乳濁液などを塗布して離型剤の膜を形成する従来の工程に比べて、容易な作業で行うことができるので、本発明のように、ゴム材を生タイヤ形状に組み上げる前に、未加硫ゴムシートの一方の面に被膜を形成することによって、タイヤの製造をより効率的に行うことができる。
【００１７】
請求項２に記載の発明によれば、このタイヤの製造方法において形成される被膜は、粒状フィラーとシリコーン樹脂とが揮発性有機溶剤に分散された溶液を、未加硫ゴムシートの一方の面に塗布して形成されるので、粒状フィラーを含有したシリコーン樹脂からなる被膜を未加硫ゴムシートの一方の面に容易に形成することができる。
つまり、未加硫ゴムシートの一方の面に、粒状フィラーとシリコーン樹脂とが揮発性有機溶剤に分散された溶液を刷毛塗りやスプレーコーティングなどによって塗布した後、揮発性有機溶剤は比較的短時間で揮発して、その溶液が乾燥し硬化するので、粒状フィラーを含有したシリコーン樹脂からなる被膜を未加硫ゴムシートの一方の面に容易に且つ速やかに形成することができる。
そして、この被膜を速やかに形成することによって、タイヤの製造効率を向上させることができる。
【００１８】
請求項３に記載の発明によれば、未加硫ゴムシートの一方の面に形成される被膜に含まれる粒状フィラーは硬質多孔性炭素材料であるＲＢＣであるので、そのＲＢＣの固形潤滑剤（摺動剤）としての機能によって、この被膜に好適な離型作用が付与される。
つまり、未加硫ゴムシートの一方の面に形成され、生タイヤの内面に配される被膜は、好適な離型作用を有するので、生タイヤの内面側でブラダーを膨らませて、その生タイヤを金型に押し付けて加硫を行い成型したタイヤからブラダーを取り外す際に、ＲＢＣを含有したシリコーン樹脂からなる被膜の離型作用によって、タイヤからブラダーが好適に剥がれ易く、そのブラダーをタイヤから取り外し易いので、効率的なタイヤ製造を行うことができる。
【００１９】
請求項４に記載の発明によれば、未加硫ゴムシートの一方の面に形成される被膜となるシリコーン樹脂はアクリル系シリコーン樹脂であるので、この被膜形成性がよいアクリル系シリコーン樹脂が揮発性有機溶剤に分散された溶液を未加硫ゴムシートの一方の面に塗布し乾燥させることで、容易に耐摩耗性や耐摩擦性、摺動性の良好な乾燥被膜を形成することができる。
つまり、未加硫ゴムシートの一方の面に形成され、生タイヤの内面に配される被膜は、被膜形成性がよいアクリル系シリコーン樹脂からなるので、ＲＢＣなどのフィラーを良好に含有する好適な被膜であって、耐摩耗性や耐摩擦性、摺動性に優れた被膜となるので、生タイヤの内面側でブラダーを膨らませて、その生タイヤを金型に押し付けて加硫を行う際に、その被膜の耐摩耗性（耐摩擦性）によって、ブラダー表面は損傷してしまわないように保護される。また、成型したタイヤからブラダーを取り外す際に、その被膜の摺動性によって、タイヤからブラダーが剥がれ易いので、そのブラダーをタイヤから容易に取り外すことができる。
【００２０】
請求項５に記載の発明によれば、タイヤは、生タイヤとブラダーの間に離型性がよいシリコーン樹脂被膜が介された状態で製造されるため、タイヤからブラダーが好適に剥がれ易く、そのブラダーをタイヤから取り外し易いので、効率的に製造される。
特に、タイヤからブラダーが好適に剥がれるので、製造されたタイヤとブラダーとを分離する際に、タイヤが損傷してしまうことが低減される。また、その製造工程においてタイヤの表面に異物が付着してしまうことを低減することができる。
また、タイヤ表面には、そのシリコーン樹脂被膜が残存するので、製造後のタイヤ表面の損傷や異物付着を防止することができる。
その結果として、タイヤ自体の寿命を長くすることが可能になる。
【発明を実施するための最良の形態】
【００２１】
以下、本発明に係るタイヤの製造方法の実施形態について説明する。
なお、本実施形態では、ブラダーを用いるタイヤの製造方法において、タイヤの素材となるゴム材に所定の被膜を形成することによって、タイヤの製造効率の向上を図る技術について説明する。
【００２２】
タイヤの製造に用いられるブラダーは、例えば、ブチルゴムが袋状に形成されてなる加圧装置の一部であって、タイヤの加硫成型工程において、金型内に保持される未加硫ゴムからなる生タイヤ（グリーンタイヤ）の内面側に装填されるとともに、そのブラダーの内部に高温高圧の飽和蒸気や熱水等が充填されることに伴い膨張して、その生タイヤを金型の内面に加圧することで、タイヤの加硫成型を行うものである。
このようにブラダーは、高温高圧下でタイヤに圧接されるので、加硫成型処理後にタイヤとブラダーとが圧着してしまわないように、タイヤ側となるゴム材の表面に離型作用を有する被膜形成を行う必要がある。
このようなタイヤの製造方法における被膜形成処理について、図面を参照して詳細に説明する。
【００２３】
（離型剤溶液）
離型作用を有する被膜を形成するための離型剤溶液は、揮発性有機溶剤に粒状フィラーとシリコーン樹脂とを分散させて調製することができる。
本実施形態における離型剤溶液は、揮発性有機溶剤としてのキシレンに、粒状フィラーとしてのＲＢＣ（Rice Bran Ceramics）と、シリコーン樹脂としてのアクリル系シリコーン樹脂とを分散させて調製する。
キシレンは、揮発性に優れ、離型剤溶液を速やかに乾燥させる。
ＲＢＣは、固形潤滑剤、摺動剤としての機能を有し、離型剤溶液が乾燥してなる被膜に良好な離型作用を付与する。
特に、ＲＢＣは硬質多孔性炭素材料であり、塊状になりやすい粉体であるため、そのＲＢＣ粉体の表面積は大きく、溶液などが浸透しやすい物性を有するので、バインダーとなるアクリル系シリコーン樹脂などを保持する性能が高くなり、離型剤溶液を薄く塗布しても良好な離型性能を有する強くしっかりとした離型剤被膜を形成することが可能となる。
アクリル系シリコーン樹脂は、被膜形成性に優れる樹脂であり、キシレンが揮発し離型剤溶液が乾燥すると、ＲＢＣを含有する良好な乾燥被膜となる。
この離型剤溶液におけるＲＢＣの配合率は、例えば、０．１〜５０％であることが好ましく、また、アクリル系シリコーン樹脂の配合率は、例えば、１〜２５％であることが好ましい。
【００２４】
なお、キシレンに替えて、ジイソブチルケトンやシクロヘキサノンなど、他の有機溶剤を使用してもよく、また、これらを混合させた溶剤を使用してもよい。溶剤としては揮発性が高いものがより好ましい。
また、ＲＢＣに替えて、タルク、マイカ、黒鉛（カーボンブラック）、炭素繊維、シリカ、窒化ケイ素、窒化ホウ素、炭酸カルシウム、雲母、珪酸アルミニウム等、ゴム表面において摺動性あるいは耐摩耗性を奏する微粒子をフィラーとして使用してもよい。なお、余剰なフィラーがタイヤに付着した際に見栄えが悪くないように、フィラーとしてはＲＢＣや黒鉛など、タイヤの色（黒色）に近いものを使用することが好ましい。
また、アクリル系シリコーン樹脂に替えて、被膜形成性のよい他のシリコーン樹脂や、シリコーングラフトアクリル樹脂などシリコーン系樹脂を使用してもよい。
【００２５】
（タイヤの製造方法）
タイヤの製造工程は、例えば、カーカス、ビード、トレッド、ベルトなどタイヤの各パーツを加工する「材料加工工程」、できあがった各パーツをタイヤの形に組み上げて生タイヤを成形する「成形工程」、組み上がった生タイヤを加熱・加圧する「加硫工程」などの複数の工程から成り立っている。
【００２６】
まず、「材料加工工程」において加工されたゴム材であって、タイヤの内面側のパーツとなる未加硫ゴムシート１０の一方の面に、図１（ａ）に示すように、キシレンにＲＢＣとアクリル系シリコーン樹脂とを分散させて調製した離型剤溶液２０を塗布し、乾燥させると、図１（ｂ）に示すように、一方の面に被膜３０が形成された未加硫ゴムシート１０ができる。
なお、未加硫ゴムシート１０に離型剤溶液２０を塗布する場合、刷毛塗り、スプレーコーティング、ディップコーティングなど、任意の塗布方法によって処理すればよい。
【００２７】
ここで、未加硫ゴムシート１０の一方の面に塗布された離型剤溶液２０によって形成される被膜３０について、詳細に説明する。
図２（ａ）に示すように、離型剤溶液２０を、ブラダーとの圧接面となる未加硫ゴムシート１０の一方の面に塗布する。かかる塗布は室温下（摂氏２０度程度）で行うことが好ましいが、当該温度に限定されるものではない。
【００２８】
未加硫ゴムシート１０の一方の面に離型剤溶液２０が塗布されると、図２（ｂ）に示すように、キシレンの作用によりゴムの表面が膨潤し、ゴムの分子間に溶剤であるキシレンが侵入する。そして、ゴムの分子間へのキシレンの侵入に伴い、アクリル系シリコーン樹脂がゴムの表面からより内部に浸透することとなる。また、フィラーであるＲＢＣもゴムの表面から内部に浸透する。
なお、図２（ｂ）において、ゴムの表面を鋸歯状に図示しているが、溶剤やシリコーン樹脂が侵入しやすい状態を概念的に示しているものであって、実際の形状を示すものではない。
【００２９】
そして、未加硫ゴムシート１０の表面の乾燥を待つ。即ち、室温下において３０分程度溶剤を乾燥させ、離型剤溶液２０を硬化させる。このとき、離型剤溶液２０に含まれるキシレンは揮発し、図２（ｃ）に示すように、未加硫ゴムシート１０の一方の面に、ＲＢＣを含んだアクリル系シリコーン樹脂からなる離型作用を有する被膜３０が形成される。
なお、アクリル系シリコーン樹脂とＲＢＣは、ゴム表面に付着するだけでなく、その一部がゴム表面近くの内部に浸透した状態でゴム表面近くに残留する。
このようにアクリル系シリコーン樹脂の被膜３０は、ＲＢＣを含有して未加硫ゴムシート１０の表面（一方の面）に安定した性状で強固に形成される。
【００３０】
次いで、「成形工程」において、図３（ａ）に示すように、被膜３０が形成された未加硫ゴムシート１０の一方の面が内側となるように、所定の成形機のロールＲに巻き付けると、図３（ｂ）に示すように、タイヤの内面部パーツ４０ができる。なお、この被膜３０は、未加硫ゴムシート１０の一方の面に安定した乾燥被膜として被着しているので、ロールＲと接触しても剥がれたり脱落したりせず、未加硫ゴムシート１０の一方の面であり、生タイヤ６０の内面にしっかりと被着している。
更に、タイヤの内面部パーツ４０の外側にトレッド部パーツ５０を巻き付けるなど組み上げて、所定の成形処理を施すことによって、図５に示すような生タイヤ６０が成形される。
この生タイヤ６０の内面が、未加硫ゴムシート１０の一方の面に相当するようになっており、生タイヤ６０の内面に被膜３０が形成された状態になっている。つまり、生タイヤ６０の内面に離型剤溶液２０を塗布して被膜３０を形成したようになっている。
【００３１】
次いで、「加硫工程」において、図６に示すように、各パーツが組み上げられた生タイヤ６０の内部にブラダーを装填するとともに、その生タイヤ６０を金型Ｍの中に入れる。
この金型Ｍが密閉された内部において、ブラダーを高温高圧の蒸気によって膨らませることで、生タイヤ６０を金型６０に押し付ける。このときの熱と圧力によって未加硫ゴムの分子と硫黄の分子とが結合すること（加硫）によって、タイヤのゴムに弾力性と耐久性が付与される。
そして、生タイヤ６０は、金型Ｍに応じたトレッド面の模様（トレッドパターン）が形成された、所定の製品形状のタイヤＴに成型される。
この成型されたタイヤＴからブラダーを取り外して、タイヤＴが完成する。
【００３２】
なお、この生タイヤ６０の内面に、離型作用を有する被膜３０が予め形成されているため、成型されたタイヤＴからブラダーを取り外す際に、タイヤＴからブラダーが剥がれ易くなっている。
そして、図７のグラフに示されるように、タイヤＴからブラダーを取り外す際の剥離抵抗力〔ｇｆ〕は、ブラダーの使用回数が増す毎に低下し、１０回を越えると７５〔ｇｆ〕程度になり、３０回を越えると５０〔ｇｆ〕程度と弱くなり、タイヤＴからブラダーがより剥がれ易くなる。
これは、ブラダーの使用回数が増し、タイヤＴからブラダーを取り外すことを繰り返したことによって、生タイヤ６０の内面に形成されていた被膜３０の一部など、離型作用を有する成分（例えば、ＲＢＣ）がブラダーの表面に徐々に移着したことにより、その剥離抵抗力が低下して弱くなったためである。
なお、図７に示す剥離抵抗力の測定試験結果は、未加硫ゴムシート１０の一方の面に離型剤溶液２０を塗布して形成した被膜３０を有する生タイヤ６０に、１８０℃×２０分、２０ｋｇ／ｃｍ２の条件でブラダーによる加熱加圧処理を施した後に、そのタイヤＴからブラダーを取り外す際の剥離抵抗力〔ｇｆ〕を測定したものである。
このように生タイヤ６０の内面に予め形成されていた被膜３０によって、ブラダーの使用回数が増す毎にタイヤＴからブラダーが剥がれ易くなるため、タイヤＴからブラダーを取り外す際にブラダー表面に作用する負荷が軽減され、ブラダーが損傷してしまうことが低減されるので、ブラダーの寿命が延びるというメリットがある。
【００３３】
また、生タイヤ６０とブラダーとが高温高圧下で直接接触してしまうと、生タイヤ６０とブラダーとの間で、それぞれのゴムの含有成分が互いに行き来してしまう成分移動が生じてしまうことがあり、そのゴム成分の移動によってブラダーの劣化が進行してしまうことがある。
本発明においては、生タイヤ６０の内面にアクリル系シリコーン樹脂の乾燥被膜である被膜３０が形成されているため、その被膜３０が生タイヤ６０とブラダーとが直接接触することを妨げ、ゴム成分の移動を防止することができるので、ブラダーの劣化を低減することができる。
このゴム成分の移動防止は、従来技術の水性シロキサン乳濁液などを生タイヤの内面に塗布して形成したタルク層ではできない技術であるので、本発明において生タイヤ６０の内面に形成した被膜３０は、ブラダーの劣化の低減に関する優れた技術であるといえる。
【００３４】
このように、本発明に係るタイヤの製造方法において、未加硫ゴムシート１０の一方の面に離型剤溶液２０を塗布して形成した被膜３０は、ＲＢＣを含有したアクリル系シリコーン樹脂からなる安定した性状の被膜として未加硫ゴムシート１０の表面（一方の面）に形成されるので、その被膜３０が形成された面が生タイヤ６０の内面となるように未加硫ゴムシート１０を内面部パーツ４０に成形する加工を行った場合でも、被膜３０は良好に生タイヤ６０の内面に形成された状態を維持することができる。
そして、未加硫ゴムシート１０の一方の面に離型剤溶液２０を塗布することは、予め略タイヤ形状に成形された生タイヤの内面側に離型剤溶液２０を塗布することに比べて容易な作業であるので、ゴム材を生タイヤ形状に組み上げる前に、未加硫ゴムシート１０の一方の面に被膜３０を形成することによって、タイヤＴの製造をより効率的に行うことができる。
【００３５】
これに対して、従来の水性シロキサン乳濁液の場合、未加硫ゴムシートに塗布した後の乾燥に時間が掛かるとともに、乾燥後の未加硫ゴムシートの表面にはタルクが付着した状態の塗料面（タルク層）が形成される程度であるため、そのタルクは未加硫ゴムシートから脱落しやすいので、生タイヤを組み上げるまでに剥がれ落ちてしまったり、剥がれ落ちてしまったタルクが他のゴム材などに付着してしまったりするトラブルが生じてしまうことがある。
そのため、従来の水性シロキサン乳濁液を用いる際には、各パーツのゴム材が組み上げられた生タイヤの内面に、その水性シロキサン乳濁液を塗布する方法を採る必要があり、未加硫ゴムシートに塗布する方法を採ることはできなかった。
【００３６】
また、キシレンにＲＢＣとアクリル系シリコーン樹脂とを分散させて調製した離型剤溶液２０が塗布されて、キシレンが揮発したことで形成された被膜３０を内面に有する生タイヤ６０の内面側でブラダーを膨らませるタイヤの製造方法において、成型されたタイヤＴからブラダーを取り外す際に、ＲＢＣを含有したアクリル系シリコーン樹脂からなる被膜３０の離型作用によって、タイヤＴからブラダーが剥がれ易いため、そのブラダーを取り外し易いので、効率的なタイヤ製造を行うことができる。
特に、タイヤ製造に際してブラダーを繰り返し使用して、タイヤＴからブラダーを取り外すことを繰り返すことによって、生タイヤ６０の内面に形成されていた被膜３０の一部（例えば、ＲＢＣ）などがブラダーの表面に徐々に移着することにより、ブラダーの使用回数が増す毎にタイヤＴからブラダーが剥がれ易くなるため、タイヤＴからブラダーを取り外す際にブラダーが損傷してしまうことを低減することができる。そして、ブラダーの損傷を抑えて使用することによって、ブラダーの寿命である耐用年数を延ばすことができる。
【００３７】
また、生タイヤ６０の内面に形成されている被膜３０が、生タイヤ６０とブラダーとが直接接触することを妨げ、ゴム成分の移動を防止することができるので、ブラダーの劣化を低減することができる。そして、ブラダーの寿命（タイヤを製造することができるブラダーの使用可能回数）を延ばすことができる。これは、ＲＢＣ離型剤を塗布したブラダーと、生タイヤに塗布したＲＢＣ離型剤を併用することで、ブラダーの寿命（ブラダーのゴムの寿命）を理想とする限界まで延ばすことが可能となるためである。
【００３８】
また、タイヤＴは、生タイヤとブラダーの間に離型性がよいＲＢＣを含有したシリコーン樹脂の被膜３０が介された状態で製造されるため、製造されたタイヤＴからブラダーが好適に剥がれるので、タイヤＴとブラダーとを分離する際に、タイヤＴが損傷してしまうことを低減することができる。
また、生タイヤ６０に被膜３０を形成したことによって、そのタイヤの製造工程においてタイヤの表面に異物が付着してしまうことを低減することができる。
また、タイヤＴの表面には、そのシリコーン樹脂被膜３０が残存するので、製造後のタイヤＴ表面の損傷や異物付着を防止することができる。
その結果、タイヤ自体の寿命を長くすることが可能になる。
【００３９】
なお、以上の実施の形態においては、離型剤溶液２０は、キシレンにＲＢＣとアクリル系シリコーン樹脂とを分散させて調製するとしたが、本発明はこれに限定されるものではなく、その他の添加剤や機能薬品、例えば、分散剤などを加えてもよい。
【００４０】
また、以上の実施の形態においては、未加硫ゴムシート１０の一方の面に離型剤溶液２０を塗布して被膜３０を形成し、その被膜３０が形成された未加硫ゴムシート１０を用いて生タイヤ６０を組み上げ成形するとしたが、本発明はこれに限定されるものではなく、予め所定の形に成形された生タイヤの内面に離型剤溶液２０を塗布して、ＲＢＣを含有するアクリル系シリコーン樹脂からなる被膜３０を生タイヤに形成するようにしてもよい。
【００４１】
また、その他、具体的な細部構造等についても適宜に変更可能であることは勿論である。
【図面の簡単な説明】
【００４２】
【図１】未加硫ゴムシートの一方の面に離型剤溶液を塗布する工程（ａ）と、離型剤溶液が塗布された面に被膜が形成された未加硫ゴムシート（Ｂ）とを示す説明図である。
【図２】未加硫ゴムシートの表面における被膜形成に関する説明図であって、未加硫ゴムシートに離型剤溶液が塗布された状態（ａ）と、未加硫ゴムシートの表面が膨潤した状態（ｂ）と、未加硫ゴムシートの表面に被膜が形成された状態（ｃ）と、を示している。
【図３】未加硫ゴムシートをロールに巻き付ける工程（ａ）と、その未加硫ゴムシートにより形成された内面部パーツ（ｂ）と、を示す説明図である。
【図４】内面部パーツにトレッド部パーツを組み付ける状態を示す説明図である。
【図５】生タイヤを示す説明図（斜視図）である。
【図６】金型に生タイヤを入れて行う、タイヤの加硫成型に関する説明図である。
【図７】タイヤからブラダーを取り外す際の剥離抵抗力の測定試験結果を示すグラフである。
【符号の説明】
【００４３】
１０    未加硫ゴムシート
２０    離型剤溶液
３０    被膜
４０    内面部パーツ
５０    トレッド部パーツ
６０    生タイヤ
Ｍ      金型
Ｒ      ロール
Ｔ      タイヤ
【図１】
2008062543.tif 000003
【図２】
2008062543.tif 000004
【図３】
2008062543.tif 000005
【図４】
2008062543.tif 000006
【図５】
2008062543.tif 000007
【図６】
2008062543.tif 000008
【図７】
2008062543.tif 000009